(57)【特許請求の範囲】
【請求項１】
正極および負極がセパレータを介して配置された電極群と非水電解質とを備えた非水電解質電池であって、
前記負極は、集電体とこの集電体に担持されたリチウムチタン酸化物またはチタン系酸化物からなる活物質粒子を含む負極活物質含有層とを備え、
前記活物質粒子のレーザ粒度分布計による粒度分布は、０．３〜２μｍおよび３μｍ以上１０μｍ以下の範囲にそれぞれピークを有し、０．３〜２μｍの範囲の最大頻度（ａ）および３μｍ以上１０μｍ以下の最大頻度（ｂ）の比率が０．２≦（ｂ／ａ）≦１．０であり、かつ
前記負極活物質含有層の細孔分布は、水銀圧入法により得られる細孔径と、増加細孔体積容量、ここで前記増加細孔体積容量は細孔径をＤ、細孔体積をＶとしたとき、−ｄＶ／ｄ（ｌｏｇＤ）により表される、との関係を示す曲線において細孔径が０．８〜６μｍのピークにおける最大値（Ａ）と、細孔径が０．０４〜０．１５μｍのピークにおける最大値（Ｂ）の比率が１×１０-5≦（Ａ）／（Ｂ）≦０．５の範囲であることを特徴とする非水電解質電池。
【請求項２】
前記負極の負極活物質含有層は、アスペクト比が１０〜１００００の炭素繊維を導電剤として含むことを特徴とする請求項１記載の非水電解質電池。
【請求項３】
前記セパレータは、ポリオレフィン、セルロース、ポリエチレンテレフタレート、ビニロンから選択される不織布であることを特徴とする請求項１または２記載の非水電解質電池。
【発明の詳細な説明】
【技術分野】
【０００１】
本発明は、非水電解質電池に関する。
【背景技術】
【０００２】
特許文献１には、電極材料や電池電極の水銀圧入法による細孔分布測定（特に０．２μｍよりも小さな領域の細孔分布測定）から材料もしくは電池電極内の粒子の状態を把握して電池性能の向上を図ることが開示されている。しかしながら、特許文献１の発明では十分に出力特性の優れた電池を実現することが困難である。
【特許文献１】特開２００７−１８８８２号公報
【発明の開示】
【発明が解決しようとする課題】
【０００３】
本発明は、出力特性に優れた非水電解質電池を提供することを目的とする。
【課題を解決するための手段】
【０００４】
本発明によると、正極および負極がセパレータを介して配置された電極群と非水電解質とを備えた非水電解質電池であって、
前記負極は、集電体とこの集電体に担持されたリチウムチタン酸化物またはチタン系酸化物からなる活物質粒子を含む負極活物質含有層とを備え、
前記活物質粒子のレーザ粒度分布計による粒度分布は、０．３〜２μｍおよび３μｍ以上１０μｍ以下の範囲にそれぞれピークを有し、０．３〜２μｍの範囲の最大頻度（ａ）および３μｍ以上１０μｍ以下の最大頻度（ｂ）の比率が０．２≦（ｂ／ａ）≦１．０であり、かつ
前記負極活物質含有層の細孔分布は、水銀圧入法により得られる細孔径と、増加細孔体積容量、ここで前記増加細孔体積容量は細孔径をＤ、細孔体積をＶとしたとき、−ｄＶ／ｄ（ｌｏｇＤ）により表される、との関係を示す曲線において細孔径が０．８〜６μｍのピークにおける最大値（Ａ）と、細孔径が０．０４〜０．１５μｍのピークにおける最大値（Ｂ）の比率が１×１０-5≦（Ａ）／（Ｂ）≦０．５の範囲であることを特徴とする非水電解質電池が提供される。
【発明の効果】
【０００５】
本発明によれば、出力特性に優れた非水電解質電池を提供できる。
【発明を実施するための最良の形態】
【０００６】
以下、本発明の実施形態に係る非水電解質電池を詳細に説明する。
【０００７】
実施形態に係る非水電解質電池は、正極および負極がセパレータを介して配置された電極群と非水電解質とを備えている。
【０００８】
実施形態の特徴部材である負極について詳述すると、集電体と、集電体の片面もしくは両面に担持され、リチウム化合物を活物質として含み、さらに結着剤および必要により導電剤を含む負極活物質含有層とを有する。負極は、水銀圧入法により得られる細孔径と増加細孔体積容量との関係を示す曲線において０．８〜６μｍと０．０４〜０．１５μｍにそれぞれピークが現われる。
【０００９】
負極活物質含有層に活物質として含まれるリチウム化合物は、例えばリチウム酸化物、リチウム硫化物、リチウム窒化物等を用いることができる。これらの中には、未充電状態ではリチウムを含まないが、充電によりリチウムを含むようになる化合物も含まれる。
【００１０】
リチウム酸化物は、例えばチタン含有金属複合酸化物、ＳｎＢ0.4Ｐ0.6Ｏ3.1などのアモルファススズ酸化物、ＳｎＳｉＯ3などのスズ珪素酸化物、ＳｉＯなどの酸化珪素、ＷＯ3などのタングステン酸化物等を用いることができる。中でも、チタン含有金属複合酸化物が好ましい。
【００１１】
チタン含有金属複合酸化物は、例えばリチウムチタン酸化物、酸化物合成時はリチウムを含まないチタン系酸化物等を用いることができる。リチウムチタン酸化物は、例えばスピネル構造を有するチタン酸リチウム、ラムスデライト構造を有するチタン酸リチウムなどが挙げられる。スピネル構造を有するチタン酸リチウムは、例えばＬｉ4+xＴｉ5Ｏ12（ｘは充放電反応により−１≦ｘ≦３の範囲で変化する）などが挙げられる。ラムスデライト構造を有するチタン酸リチウムは、例えばＬｉ2+yＴｉ3Ｏ7（ｙは充放電反応により−１≦ｙ≦３の範囲で変化する）などが挙げられる。チタン系酸化物は、例えばＴｉＯ2、ＴｉとＰ、Ｖ、Ｓｎ、Ｃｕ、ＮｉおよびＦｅからなる群から選ばれる少なくとも１つの元素を含有する金属複合酸化物などが挙げられる。ＴｉＯ2は、アナターゼ型で熱処理温度が３００〜５００℃の低結晶性のものが好ましい。ＴｉとＰ、Ｖ、Ｓｎ、Ｃｕ、ＮｉおよびＦｅからなる群から選ばれる少なくとも１つの元素を含有する金属複合酸化物は、例えばＴｉＯ2−Ｐ2Ｏ5、ＴｉＯ2−Ｖ2Ｏ5、ＴｉＯ2−Ｐ2Ｏ5−ＳｎＯ2、ＴｉＯ2−Ｐ2Ｏ5−ＭｅＯ（ＭｅはＣｕ、ＮｉおよびＦｅからなる群から選ばれる少なくとも１つの元素）などを用いることができる。この金属複合酸化物は、結晶性が低く、結晶相とアモルファス相が共存、もしくはアモルファス相単独で存在したミクロ構造を有することが好ましい。このようなミクロ構造の金属複合酸化物は、サイクル性能を大幅に向上させることが可能になる。中でも、リチウムチタン酸化物、ＴｉとＰ、Ｖ、Ｓｎ、Ｃｕ、ＮｉおよびＦｅからなる群から選ばれる少なくとも１つの元素を含有する金属複合酸化物が好ましい。なお、このような金属複合酸化物において、酸素のモル比は酸素ノンストイキオメトリー等の影響によって値は変化しうる。
【００１２】
硫化物は、例えばＴｉＳ2などの硫化チタン、ＭｏＳ2などの硫化モリブデン、ＦｅＳ、ＦｅＳ2、ＬｉxＦｅＳ2などの硫化鉄などが挙げられる。
【００１３】
窒化物は、例えばリチウムコバルト窒化物（例えば、ＬｉxＣｏyＮ、０＜ｘ＜４，０＜ｙ＜０．５）などが挙げられる。
【００１４】
このような活物質の中でも、特にＬｉ4+xＴｉ5Ｏ12のようなスピネル構造を有するチタン酸リチウム、ＦｅＳ、ＦｅＳ2から選ばれる１つを含むことが好ましく、最も好ましい活物質はスピネル構造を有するチタン酸リチウムである。
【００１５】
結着剤は、例えばポリテトラフルオロエチレン(ＰＴＦＥ)、ポリフッ化ビニリデン(ＰＶｄＦ)、フッ素系ゴム、スチレンブタジエンゴムなどを用いることができる。
【００１６】
必要に応じて配合される導電剤は、例えばアセチレンブラック、ケッチェンブラックのようなカーボンブラック、黒鉛、コークス、炭素繊維、金属粉末等を用いることができる。特に、アスペクト比が１０〜１００００の炭素繊維を導電剤として用いることが好ましい。このような炭素繊維を導電剤として用いることによって、後述する負極作製時に用いられるスラリーの凝集を抑制することが可能になる。これは、凝集粒子間にアスペクト比の大きな炭素繊維を存在させることによって、粒子の凝集を立体障害として作用させることができるためである。ただし炭素繊維を用いただけでは目的のスラリーにすることは困難で、後述する０．２μｍ以下のジルコニアビーズを用いたビーズミルを施す分散手法を採用することが好ましい。
【００１７】
活物質、結着剤および導電剤の配合割合は、活物質８０〜９８重量％、結着剤２〜７重量％、導電剤０〜２０重量％の範囲にすることが好ましい。
【００１８】
集電体は、アルミニウム箔またはアルミニウム合金箔から形成されることが好ましい。集電体は、平均結晶粒径が５０μｍ以下であることが好ましい。このような平均結晶粒径を持つ集電体は、強度を飛躍的に増大できるため、負極を高いプレス圧で高密度化することが可能となり、電池容量を増大させることができる。また、高温環境下（４０℃以上）における過放電サイクルでの集電体の溶解・腐食劣化を防ぐことができるため、負極インピーダンスの上昇を抑制することができる。さらに、出力特性、急速充電、充放電サイクル特性も向上させることができる。より好ましい平均結晶粒径は３０μｍ以下、更に好ましくは５μｍ以下である。
【００１９】
平均結晶粒径は、次のようにして求められる。集電体表面の組織を光学顕微鏡で組織観察し、１ｍｍ×１ｍｍ内に存在する結晶粒の数ｎを求める。このｎを用いてＳ＝１×１０6／ｎ（μｍ2）から平均結晶粒子面積Ｓを求める。得られたＳの値から下記（Ａ）式により平均結晶粒子径ｄ（μｍ）を算出する。
【００２０】
ｄ＝２（Ｓ／π）1/2              （Ａ）
アルミニウム箔およびアルミニウム合金箔の厚さは、２０μｍ以下、より好ましくは１５μｍ以下にすることが望ましい。アルミニウム箔の純度は９９％以上にすることが好ましい。アルミニウム合金は、マグネシウム、亜鉛、ケイ素などの元素を含む合金が好ましい。この合金中に含まれる鉄、銅、ニッケル、クロムなどの遷移金属は、その含有量を１重量％以下にすることが好ましい。
【００２１】
このような負極は、水銀圧入法により得られる細孔径と増加細孔体積容量との関係を示す曲線において０．８〜６μｍと０．０４〜０．１５μｍにそれぞれピークが現われるため、出力特性を大幅に向上した非水電解質電池を得ることが可能になる。
【００２２】
すなわち、リチウム化合物を活物質として含む負極活物質含有層を有する負極は炭素を活物質として含む負極に比べ導電性が低いために、水銀圧入法により得られる細孔径と増加細孔体積容量との関係を示す曲線において０．０４〜０．１５μｍ、より好ましくは０．０７〜０．１２μｍにピークが現われる、小さい細孔分布を持たせる必要がある。しかしながら、０．０４〜０．１５μｍにピークが現われる、小さな細孔分布を有する負極は非水電解質（非水電解液）の十分な含浸が困難である。
【００２３】
このようなことから、水銀圧入法により得られる細孔径と増加細孔体積容量との関係を示す曲線において０．８〜６μｍ、より好ましくは１〜３μｍにピークが現われる、比較的大きな細孔分布を０．０４〜０．１５μｍ、より好ましくは０．０７〜０．１２μｍにピークが現われる、細孔分布を有する負極内に共存させることによって、非水電解液の含浸を促進できるため、出力特性が大幅に改善された非水電解質電池を得ることができる。
【００２４】
特に、水銀圧入法による細孔分布における０．８μｍ〜６μｍのピークの最大値（Ａ）と０．０４〜０．１５μｍのピークの最大値（Ｂ）の比率は、１×１０-5≦（Ａ）／（Ｂ）≦０．５にすることが好ましい。この比率［（Ａ）／（Ｂ）］を１×１０-5未満にすると、負極への非水電解液の含浸性を向上させることが困難になる。一方、比率［（Ａ）／（Ｂ）］が０．５を超えると、負極に非水電解液を十分に含浸できるものの、出力特性が下がる虞がある。より好ましい前記比率［（Ａ）／（Ｂ）］は１×１０-3≦（Ａ）／（Ｂ）≦０．２である。
【００２５】
ここで水銀圧入法による細孔径分布測定について説明する。負極を５０ｍｍ×５０ｍｍに切り取り、３つの試料について水銀圧入法で細孔径分布の測定を行い、それらの平均値を細孔径分布の測定値とした。この際、細孔体積および細孔表面積における重量は集電体の重量を除いた負極活物質含有層の値を用いた。
【００２６】
また、細孔径と増加細孔体積容量との関係とは水銀圧入法から得られる細孔径と累積細孔体積の関係を対数微分したものであり、細孔径をＤ、細孔体積をＶとしたとき、増加細孔体積容量は−ｄＶ／ｄ（ｌｏｇＤ）により表される。したがって、細孔径と増加細孔体積容量との関係とは粉体における細孔径の頻度分布曲線にほぼ一致する。
【００２７】
次に、前述した特性を有する負極の作製方法を説明する。
【００２８】
活物質、結着剤および必要により導電剤を適当な溶媒に懸濁させ、このスラリーをアルミニウム箔などの集電体に塗布、乾燥、プレスして帯状の負極を作製する。
【００２９】
スラリーの調製にあたっては、レーザ粒度分布計における粒度分布が０．３〜２μｍおよび２μｍを超え（好ましくは３μｍ以上）、１０μｍ以下の範囲にそれぞれピークを有し、さらに０．３〜２μｍの範囲の最大頻度（ａ）および２μｍを超え（好ましくは３μｍ以上）、１０μｍ以下の最大頻度（ｂ）の比率が０．２≦（ｂ／ａ）≦１．０になるようにする。０．３〜２μｍの範囲に分布のピークを持つスラリーの調製は平均粒径が０．３〜２μｍの範囲内の活物質を用いる必要がある。平均粒径が０．３〜２μｍと小さい粒子を適当な溶媒中に懸濁させると、スラリー内で凝集する。通常の混練や分散ではこの凝集を回避することは困難であるため、前記（ｂ／ａ）の値は１．０より大きな値になる。このため、実施形態ではスラリー調製時に主に活物質粒子に弱い衝撃力を粒子に付与して凝集を回避（解消）することを可能にする。具体的には、スラリー調製時に０．２μｍ以下のジルコニアビーズを用いたビーズミルを施すことによって、目的の前記粒度分布を持つスラリーを得ることができる。このようなスラリーを用いることによって、水銀圧入法により得られる細孔径と増加細孔体積容量との関係を示す曲線において０．８〜６μｍと０．０４〜０．１５μｍにそれぞれピークが現われる負極を作製することが可能になり、出力特性に優れた非水電解質電池を得ることができる。
【００３０】
次に、負極以外の非水電解質電池の構成部材について詳細に説明する。
【００３１】
１）正極
正極は、集電体と、前記集電体の片面もしくは両面に担持され、活物質、導電剤および結着剤を含む正極活物質含有層とを有する。
【００３２】
この正極は、例えば活物質、導電剤および結着剤を適当な溶媒に懸濁させてスラリーを調製した後、このスラリーをアルミニウム箔などの集電体に塗布、乾燥、プレスして帯状電極にすることにより作製される。
【００３３】
活物質は、種々の酸化物、硫化物等を用いることができる。例えば、二酸化マンガン(ＭｎＯ2)、酸化鉄、酸化銅、酸化ニッケル、リチウムマンガン複合酸化物(例えばＬｉxＭｎ2Ｏ4またはＬｉxＭｎＯ2)、リチウムニッケル複合酸化物(例えばＬｉxＮｉＯ2)、リチウムコバルト複合酸化物(ＬｉxＣｏＯ2)、リチウムニッケルコバルト複合酸化物｛例えばＬｉＮｉ1-y-zＣｏyＭzＯ2（ＭはＡｌ，ＣｒおよびＦｅからなる群から選ばれる少なくとも１つの元素）、０≦ｙ≦０．５、０≦ｚ≦０．１｝、リチウムマンガンコバルト複合酸化物｛例えばＬｉＭｎ1-ｙ-ｚＣｏyＭzＯ2（ＭはＡｌ，ＣｒおよびＦｅからなる群から選ばれる少なくとも１つの元素）、０≦ｙ≦０．５、０≦ｚ≦０．１｝、リチウムマンガンニッケル複合化合物｛例えばＬｉＭｎxＮｉxＭ1-2xＯ2(ＭはＣｏ，Ｃｒ，ＡｌおよびＦｅからなる群から選ばれる少なくとも１つの元素、１／３≦ｘ≦１／２；例えばＬｉＭｎ1/3Ｎｉ1/3Ｃｏ1/3Ｏ2、ＬｉＭｎ1/2Ｎｉ1/2Ｏ2｝、スピネル型リチウムマンガンニッケル複合酸化物（ＬｉxＭｎ2-yＮｉyＯ4）、オリビン構造を有するリチウムリン酸化物（ＬｉxＦｅＰＯ4、ＬｉxＦｅ1-yＭｎyＰＯ4、ＬｉxＣｏＰＯ4など）、硫酸鉄（Ｆｅ2（ＳＯ4）3）、バナジウム酸化物（例えばＶ2Ｏ5）などが挙げられる。また、ポリアニリンやポリピロールなどの導電性ポリマー材料、ジスルフィド系ポリマー材料、イオウ（Ｓ）、フッ化カーボンなどの有機材料および無機材料も用いることができる。なお、前記化学式においてｘ、ｙ、ｚについて規定がない場合は、それぞれ０以上１以下の範囲であることが好ましい。
【００３４】
より好ましい活物質は、リチウムマンガン複合酸化物、リチウムニッケル複合酸化物、リチウムコバルト複合酸化物、リチウムニッケルコバルト複合酸化物、リチウムマンガンニッケル複合化合物、スピネル型リチウムマンガンニッケル複合酸化物、リチウムマンガンコバルト複合酸化物、リチウムリン酸鉄が挙げられる。これらの活物質を用いることによって、高電圧の非水電解質電池を得ることができる。
【００３５】
導電剤は、例えばアセチレンブラック、ケッチェンブラック、黒鉛、コークス等を用いることができる。
【００３６】
結着剤は、例えばポリテトラフルオロエチレン(ＰＴＦＥ)、ポリフッ化ビニリデン(ＰＶｄＦ)、フッ素系ゴム等を用いることができる。
【００３７】
活物質、導電剤および結着剤の配合割合は、活物質８０〜９５重量％、導電剤３〜２０重量％、結着剤２〜７重量％の範囲にすることが好ましい。
【００３８】
集電体は、アルミニウム箔またはアルミニウム合金箔から形成されることが望ましい。アルミニウム箔およびアルミニウム合金箔の平均結晶粒径は５０μｍ以下、より好ましくは３０μｍ以下、更に好ましくは５μｍ以下であることが望ましい。平均結晶粒径を５０μｍ以下にすることによって、アルミニウム箔またはアルミニウム合金箔の強度を飛躍的に増大させることができるため、正極を高いプレス圧で高密度化することが可能になり、電池容量を増大させることができる。なお、平均結晶粒径は前記負極での説明と同様な方法で求めることができる。
【００３９】
アルミニウム箔およびアルミニウム合金箔の平均結晶粒径は、材料組織、不純物、加工条件、熱処理履歴、ならびに焼鈍条件など複数の因子から複雑な影響を受けて変化する。結晶粒径は、集電体の製造工程の中で、前記諸因子を組合せて調整することが可能である。
【００４０】
アルミニウム箔およびアルミニウム合金箔の厚さは、２０μｍ以下、より好ましくは１５μｍ以下である。アルミニウム箔の純度は９９％以上が好ましい。アルミニウム合金は、マグネシウム、亜鉛、ケイ素、などの元素を含む合金が好ましい。一方、前記合金中に鉄、銅、ニッケル、クロムなどの遷移金属を含む場合、その含有量は１重量％以下にすることが好ましい。
【００４１】
２）非水電解質
この非水電解質は、非水溶媒と、この非水溶媒に溶解される電解質塩を含む。また、非水溶媒中にはポリマーを含んでもよい。
【００４２】
電解質塩は、例えばＬｉＰＦ6、ＬｉＢＦ4、Ｌｉ（ＣＦ3ＳＯ2）2Ｎ（ビストリフルオロメタンスルホニルアミドリチウム；通称ＬｉＴＦＳＩ）、ＬｉＣＦ3ＳＯ3（通称ＬｉＴＦＳ）、Ｌｉ（Ｃ2Ｆ5ＳＯ2）2Ｎ（ビスペンタフルオロエタンスルホニルアミドリチウム；通称ＬｉＢＥＴＩ）、ＬｉＣｌＯ4、ＬｉＡｓＦ6、ＬｉＳｂＦ6、ビスオキサラトホウ酸リチウム（ＬｉＢ（Ｃ2Ｏ4）2（通称ＬｉＢＯＢ））、ジフルオロ（トリフルオロ−２−オキシド−２−トリフルオロ−メチルプロピオナト（２−）−０，０）ホウ酸リチウム（ＬｉＢＦ2（ＯＣＯＯＣ（ＣＦ3）2）（通称ＬｉＢＦ2（ＨＨＩＢ）））等のリチウム塩が挙げられる。これらの電解質塩は一種類で使用してもよいし二種類以上を混合して用いてもよい。特にＬｉＰＦ6、ＬｉＢＦ4が好ましい。
【００４３】
電解質塩濃度は、１．５Ｍ以上、３Ｍ以下にすることが好ましい。このような電解質濃度の規定によって、電解質塩濃度の上昇による粘度増加の影響を抑えつつ、高負荷電流を流した場合の性能をより向上することが可能になる。
【００４４】
非水溶媒は、特に限定されるものではないが、プロピレンカーボネート（ＰＣ）、エチレンカーボネート（ＥＣ）、１，２−ジメトキシエタン（ＤＭＥ）、γ−ブチロラクトン（ＧＢＬ）、テトラヒドロフラン（ＴＨＦ）、２−メチルテトラヒドロフラン（２−ＭｅＨＦ）、１，３−ジオキソラン、スルホラン、アセトニトリル（ＡＮ）、ジエチルカーボネート（ＤＥＣ）、ジメチルカーボネイト（ＤＭＣ）、メチルエチルカーボネイト（ＭＥＣ）、ジプロピルカーボネート（ＤＰＣ）等を用いることができる。これらの溶媒は一種類で使用してもよいし二種類以上を混合して用いてもよい。中でもγ−ブチロラクトンが好ましい。また、溶媒を二種類以上組み合わせる場合、すべての溶媒に誘電率が２０以上のものの中から選ぶことが好ましい。
【００４５】
非水電解質には、添加剤が加えられてもよい。添加剤は、特に限定されるものではないが、ビニレンカーボネイト（ＶＣ）、ビニレンアセテート（ＶＡ）、ビニレンブチレート、ビニレンヘキサネート、ビニレンクロトネート、カテコールカーボネート等が挙げられる。添加剤の濃度は、非水電解質に対して外率で０．１重量％以上、３重量％以下、さらに好ましくは０．５重量％以上、１重量％以下である。
【００４６】
３）セパレータ
セパレータは、例えばポリオレフィン、セルロース、ポリエチレンテレフタレート、ビニロン等のポリマーから得られる多孔質フィルムまたは不織布が用いられる。ここでセパレータの材料は１種類もしくは２種類以上の組み合わせから選ばれる。特にポリオレフィン、セルロース、ポリエチレンテレフタレート、ビニロンのいずれかからなる不織布が好ましい。前述したように０．０４〜０．２μｍの細孔を有する電極は非水電解液の含浸が困難である。非水電解質電池において非水電解液の含浸はセパレータ→電極の順番で進行する。細孔が大きく電解液の含浸の容易なポリオレフィン、セルロース、ポリエチレンテレフタレート、ビニロンのいずれかからなる不織布をセパレータに用いることによって、電解液の含浸を促進できるため、出力特性の向上に有益である。
【００４７】
このような実施形態に係る非水電解質電池、例えば角型非水電解質電池を図１および図２を参照して詳細に説明する。図１は、実施形態に係る非水電解質電池を示す部分切欠斜視図、図２は図１のＡ部の拡大断面図である。
【００４８】
例えばアルミニウム製の有底矩形筒体１の開口部にはアルミニウム製の矩形蓋体２が取り付けられている。扁平状の電極群３は、有底矩形筒体１内に収納されている。電極群３は、図２に示すように正極４および前述した特徴を持つ負極５をセパレータ６を挟んでかつ外周面にセパレータ６が位置するように渦巻状に捲回し、プレス成型することにより作製される。正極４は、例えば集電体４ａと、この集電体４ａの両面に形成された正極活物質含有層４ｂとから構成されている。正極リードタブ７は、正極４の集電体４ａに一体的に接続されている。負極５は、例えば集電体５ａと、この集電体５ａの両面に形成された負極活物質含有層５ｂとから構成されている。負極リードタブ８は、集電体５ａに一体的に接続されている。非水電解液は、有底矩形筒体１内に収容されている。
【００４９】
例えば板状の正極端子９は、蓋体２に挿着されている。有底矩形筒体１内に位置する正極端子９の端部付近には、正極リードタブ７が接続されている。例えば板状の負極端子１０は、蓋体２に例えばガラス材１１を介在するハーメティックシールにより挿着されている。有底矩形筒体１内に位置する負極端子１０の端部付近には、負極リードタブ８が接続されている。なお、負極端子１０は、蓋体２に樹脂を介してかしめにより挿着してもよい。
【００５０】
以上説明したように、実施形態によればリチウム化合物を活物質として含み、水銀圧入法により得られる細孔径と増加細孔体積容量との関係を示す曲線において０．８〜６μｍと０．０４〜０．１５μｍにそれぞれピークが現われる負極を備えることによって、出力特性を大幅に向上した非水電解質電池を得ることが可能になる。
【００５１】
以下、本発明の実施例を図面を参照して詳細に説明する。
【００５２】
（実施例１）
＜正極の作製＞
正極活物質にＬｉＣｏＯ2を用い、これに導電剤として正極全体に対して８重量％の割りになるように黒鉛粉末、結着剤として正極全体に対して５重量％となるようにＰＶｄＦをそれぞれ配合し、ｎ−メチルピロリドン（ＮＭＰ）溶媒に分散してスラリーを調製した。このスラリーを厚さ１５μｍのアルミニウム箔に塗布、乾燥、プレス工程を経て電極密度３．３ｇ／ｃｍ3の正極を作製した。
【００５３】
＜負極の作製＞
負極活物質にＬｉ4Ｔｉ5Ｏ12を用い、導電剤としてグラファイトを負極全体に対して８重量％、アスペクト比が２００の炭素繊維を２重量％になるように、結着剤としてＰＶｄＦを負極全体に対して３重量％となるようにそれぞれ配合し、ｎ−メチルピロリドン（ＮＭＰ）溶液中で混合することによりスラリーを調製した。このスラリーの固形分比（固形分重量／スラリー全重量）は４０％とし、分散には０．１ｍｍ径のジルコニアビーズを用いるビーズミルを行った。得られたスラリーのレーザ粒度分布計による粒度分布を図３に示す。図３から明らかなように０．７２μｍと３．８μｍにそれぞれ粒度分布のピークが現われ、０．７２μｍの最大頻度（ａ）と３．８μｍの最大頻度（ｂ）の比率（ｂ／ａ）は０．６４であった。
【００５４】
得られたスラリーを厚さ１５μｍのアルミニウム箔からなる集電体に塗布し、乾燥し、プレスすることにより電極密度２．１ｇ／ｃｍ3の負極を作製した。
【００５５】
図４に曲線は、得られた負極の水銀圧入法による細孔径と増加細孔体積容量との関係を示す。図４に示す曲線には、０．０８８μｍと２．２μｍにそれぞれピークが現われ、前者のピークの最大値（Ｂ）と後者のピークの最大値（Ａ）の比率［（Ａ）／（Ｂ）］は０．１２であった。
【００５６】
＜非水電解質の調製＞
ＥＣ＋ＰＣ＋ＧＢＬ＝１：１：４（体積比）の混合溶媒に２ＭのＬｉＢＦ4を混合し非水電解質を調製した。
【００５７】
＜電池の組み立て＞
前記非水電解質をセルロース製不織布からなるセパレータに含浸した後、このセパレータで正極を覆い、負極をセパレータを介して正極と対向するように重ねて渦巻状に捲回し、渦巻状の電極群を作製した。この電極群にプレスを施すことにより、扁平状に成形した。厚さ０．３ｍｍのアルミニウムからなる有底矩形筒体に扁平状に成形した電極群を挿入し、図１に示す厚さ３．０ｍｍ、幅３５ｍｍ、高さ６５ｍｍの角型非水電解質電池を製造した。
【００５８】
（実施例２）
導電剤として負極全体重量に対して１０重量％のグラファイトを用いた以外、実施例１と同様に負極を作製し、さらにこの負極を組み込んだ非水電解質電池を製造した。作製した負極の水銀圧入法による細孔径と増加細孔体積容量との関係を示す曲線において、０．０８６μｍと２．４μｍにそれぞれピークが現われ、前者のピークの最大値（Ｂ）と後者のピークの最大値（Ａ）の比率［（Ａ）／（Ｂ）］は０．０８であった。
【００５９】
（実施例３）
セパレータとしてポリエチレンの多孔質フィルムを用いた以外、実施例１と同様の非水電解質電池を製造した。
【００６０】
（比較例１）
スラリーの固形分比を６０％、０．１ｍｍ径のジルコニアビーズの代わりに１．０ｍｍ径のジルコニアビーズを用いたビーズミルで分散を行った以外は、実施例１と同様に負極を作製し、さらにこの負極を組み込んだ非水電解質電池を製造した。作製した負極の水銀圧入法による細孔径と増加細孔体積容量との関係を示す曲線において、０．１２μｍにのみピークが現われ、０．８〜３μｍの範囲にはピークが現われなかった。
【００６１】
得られた実施例１〜３および比較例１の非水電解質電池を５０％の充電状態で１Ｃおよび５Ｃの放電を１０秒間行い、そのときの終止電圧から１０秒後に電池電圧が１．５Ｖに達するときの電流値を外挿法により求め、その値から出力値をそれぞれ算出した。その結果を下記表１に示す。
【表１】
0005430849.tif 000002
【００６２】
前記表１から明らかなように水銀圧入法により得られる細孔径と増加細孔体積容量との関係を示す曲線において０．８〜６μｍと０．０４〜０．１５μｍにそれぞれピークが現われる負極を備えた実施例１〜３の非水電解質電池は、水銀圧入法により得られる細孔径と増加細孔体積容量との関係を示す曲線において０．０４〜０．１５μｍにのみピークが現われる負極を備えた比較例１の非水電解質電池に比べて高い出力値を有することがわかる。
【図面の簡単な説明】
【００６３】
【図１】本発明の実施形態に係わる非水電解質電池の一例を示す部分切欠側面図。
【図２】図１のＡ部の拡大断面図。
【図３】実施例１に用いられるスラリーのレーザ粒度分布計で得られた粒度分布を示す図。
【図４】実施例１で得られた負極の細孔径と増加細孔体積容量の関係を示す曲線図。
【符号の説明】
【００６４】
１…有底矩形筒体、２…矩形蓋体、３…電極群、４…正極、４ａ…集電体、４ｂ…正極活物質含有層、５…負極、５ａ…集電体、５ｂ…負極活物質含有層、６…セパレータ。
【図１】
0005430849.tif 000003
【図２】
0005430849.tif 000004
【図３】
0005430849.tif 000005
【図４】
0005430849.tif 000006